(57)【特許請求の範囲】
【請求項１】
透過率が０．３（％）以下、少なくとも一方の面の反射率が６０（％）未満であり、
前記反射率が６０（％）未満となっている面のうち少なくとも一方の面側の下記で規定される抵抗率が１０12（Ω／□）以上であり、
下記の層構成（Ａ１’）、（Ａ２’）、（Ａ３）、（Ａ４）、（Ａ５）、（Ａ６）、（Ａ７）、（Ｂ１’）、（Ｂ１’’）、（Ｂ２）、（Ｂ３）、（Ｂ４）、（Ｂ５）、（Ｂ６）、（Ｂ７）、又は（Ｂ８）を有し、
前記層構成の遮光性層が、粘着テープ又はシートの透過率を０．３（％）以下にするための遮光性層であり、
前記反射率が６０（％）未満となっている面のうち、少なくとも、最外層として又は粘着剤層と接する形態で遮光性層が設けられている面側の抵抗率が１０12（Ω／□）以上である粘着テープ又はシート。
層構成（Ａ１’）：透明基材／１層又は２層以上の遮光性層／透明粘着剤層の層構成における透明基材の表面（露出している側の表面）に、透明粘着剤層または遮光性粘着剤層が形成された層構成
層構成（Ａ２’）：遮光性基材／１層又は２層以上の遮光性層／透明粘着剤層の層構成における遮光性基材の表面（露出している側の表面）に、透明粘着剤層または遮光性粘着剤層が形成された層構成
層構成（Ａ３）：透明基材／１層又は２層以上の遮光性層／遮光性粘着剤層の層構成
層構成（Ａ４）：遮光性基材／１層又は２層以上の遮光性層／遮光性粘着剤層の層構成
層構成（Ａ５）：１層又は２層以上の遮光性層／透明基材／透明粘着剤層の層構成
層構成（Ａ６）：１層又は２層以上の遮光性層／遮光性基材／透明粘着剤層の層構成
層構成（Ａ７）：層構成（Ａ３）又は（Ａ４）における基材（透明基材または遮光性基材）の表面（露出している側の表面）、又は層構成（Ａ５）〜（Ａ６）における遮光性層の表面（露出している側の表面）に、透明粘着剤層または遮光性粘着剤層が形成された層構成
層構成（Ｂ１’）：透明基材／１層又は２層以上の反射性層／１層又は２層以上の遮光性層／透明粘着剤層の層構成における透明基材の表面（露出している側の表面）に、透明粘着剤層または反射性粘着剤層が形成された層構成
層構成（Ｂ１’’）：透明基材／１層又は２層以上の反射性層／１層又は２層以上の遮光性層／透明粘着剤層の層構成であって、反射性層が白色を呈している白色層である層構成
層構成（Ｂ２）：反射性基材／１層又は２層以上の反射性層／１層又は２層以上の遮光性層／透明粘着剤層の層構成
層構成（Ｂ３）：反射性基材／１層又は２層以上の遮光性層／透明粘着剤層の層構成
層構成（Ｂ４）：１層又は２層以上の反射性層／透明基材／１層又は２層以上の遮光性層／透明粘着剤層の層構成
層構成（Ｂ５）：１層又は２層以上の反射性層／遮光性基材／１層又は２層以上の遮光性層／透明粘着剤層の層構成
層構成（Ｂ６）：１層又は２層以上の反射性層／反射性基材／１層又は２層以上の遮光性層／透明粘着剤層の層構成
層構成（Ｂ７）：層構成（Ｂ２）又は（Ｂ３）における基材（透明基材または反射性基材）の表面（露出している側の表面）、又は層構成（Ｂ４）〜（Ｂ６）における反射性層の表面（露出している側の表面）に、透明粘着剤層または反射性粘着剤層が形成された層構成
層構成（Ｂ８）：層構成（Ｂ２）〜（Ｂ６）における透明粘着剤層、又は層構成（Ｂ１’）又は（Ｂ７）における遮光性層上に形成された側の透明粘着剤層が、遮光性粘着剤層となっている層構成
抵抗率：粘着テープ又はシートの測定面側の表面が粘着剤層表面となっている場合は、前記粘着剤層の表面抵抗率と前記粘着剤層に隣接する内側の層の表面抵抗率のうち小さいほうの表面抵抗率であり、粘着テープ又はシートの測定面側の表面が粘着剤層表面となっていない場合は、粘着テープ又はシートの測定面側の表面の表面抵抗率
【請求項２】
透過率が０．３（％）以下、少なくとも一方の面の反射率が６０（％）未満であり、
前記反射率が６０（％）未満となっている面のうち少なくとも一方の面側の下記で規定される抵抗率が１０12（Ω／□）以上であり、
下記の層構成（Ｃ１）〜（Ｃ５）又は（Ｄ１）〜（Ｄ９）を有し、
前記層構成の遮光性層が、粘着テープ又はシートの透過率を０．３（％）以下にするための遮光性層である粘着テープ又はシート。
層構成（Ｃ１）：透明基材／１層又は２層以上の遮光性層／透明基材／透明粘着剤層の層構成
層構成（Ｃ２）：遮光性基材／１層又は２層以上の遮光性層／透明基材／透明粘着剤層の層構成
層構成（Ｃ３）：遮光性基材／１層又は２層以上の遮光性層／遮光性基材／透明粘着剤層の層構成
層構成（Ｃ４）：遮光性基材／１層又は２層以上の遮光性層／遮光性基材／遮光性粘着剤層の層構成
層構成（Ｃ５）：層構成（Ｃ１）〜（Ｃ４）における基材（透明基材または遮光性基材）の表面（露出している側の表面）に、透明粘着剤層または遮光性粘着剤層が形成された層構成
層構成（Ｄ１）：透明基材／１層又は２層以上の反射性層／１層又は２層以上の遮光性層／透明基材／透明粘着剤層の層構成
層構成（Ｄ２）：透明基材／１層又は２層以上の反射性層／１層又は２層以上の遮光性層／遮光性基材／透明粘着剤層の層構成
層構成（Ｄ３）：透明基材／１層又は２層以上の反射性層／１層又は２層以上の遮光性層／遮光性基材／遮光性粘着剤層の層構成
層構成（Ｄ４）：層構成（Ｄ１）〜（Ｄ３）における反射性層上に形成された側の透明基材が、反射性基材となっている層構成
層構成（Ｄ５）：１層又は２層以上の反射性層／透明基材／１層又は２層以上の遮光性層／透明基材／透明粘着剤層の層構成
層構成（Ｄ６）：１層又は２層以上の反射性層／透明基材／１層又は２層以上の遮光性層／遮光性基材／透明粘着剤層の層構成
層構成（Ｄ７）：１層又は２層以上の反射性層／透明基材／１層又は２層以上の遮光性層／遮光性基材／遮光性粘着剤層の層構成
層構成（Ｄ８）：層構成（Ｄ５）〜（Ｄ７）における反射性層と遮光性層との間に形成された側の透明基材が、反射性基材となっている層構成
層構成（Ｄ９）：層構成（Ｄ１）〜（Ｄ４）における基材（透明基材または反射性基材）の表面（露出している側の表面）に、透明粘着剤層または反射性粘着剤層が形成された層構成
抵抗率：粘着テープ又はシートの測定面側の表面が粘着剤層表面となっている場合は、前記粘着剤層の表面抵抗率と前記粘着剤層に隣接する内側の層の表面抵抗率のうち小さいほうの表面抵抗率であり、粘着テープ又はシートの測定面側の表面が粘着剤層表面となっていない場合は、粘着テープ又はシートの測定面側の表面の表面抵抗率
【請求項３】
遮光性層が、基材と粘着剤層との間に形成された印刷層である請求項１記載の粘着テープ又はシート。
【請求項４】
遮光性層が、黒色を呈している黒色層である請求項１〜３の何れか１項に記載の粘着テープ又はシート。
【請求項５】
黒色層が、シアン系色材、マゼンダ系色材およびイエロー系色材が混合された混合インク組成物により形成されている請求項４記載の粘着テープ又はシート。
【請求項６】
黒色層が、多層構造を有している請求項４又は５記載の粘着テープ又はシート。
【請求項７】
一方の面の反射率が６０（％）以上である請求項１〜６の何れか１項に記載の粘着テープ又はシート。
【請求項８】
一方の面の反射率を６０（％）以上にするための反射性層が、遮光性層に対して基材側の面に形成されている請求項７記載の粘着テープ又はシート。
【請求項９】
反射性層が白色を呈している白色層、または銀色を呈している銀色層である請求項８記載の粘着テープ又はシート。
【請求項１０】
液晶表示モジュールユニットと、バックライトユニットとの固定に用いられる請求項１〜９の何れか１項に記載の粘着テープ又はシート。
【請求項１１】
液晶表示モジュールユニットと、バックライトユニットとを有している液晶表示装置であって、液晶表示モジュールユニットと、バックライトユニットとが、請求項１〜９の何れか１項に記載の粘着テープ又はシートにより固定されていることを特徴とする液晶表示装置。
【発明の詳細な説明】
【技術分野】
【０００１】
本発明は、粘着テープ又はシートに関する。
【背景技術】
【０００２】
いわゆる「携帯電話」などでは、表示画面に関する液晶表示モジュールユニットと、バックライトユニットとが、粘着テープ又はシートで固定されており、このような粘着テープ又はシートとして、反射性や遮光性を有している粘着テープ又はシートが用いられている（特許文献１〜１２参照）。
【先行技術文献】
【特許文献】
【０００３】
【特許文献１】特開２００４−５９７２３号公報
【特許文献２】特開２００２−２３５０５３号公報
【特許文献３】特開２００２−３５０６１２号公報
【特許文献４】特開２００４−１６１９５５号公報
【特許文献５】特開２００４−１８４４４３号公報
【特許文献６】特開２００４−２３１７３６号公報
【特許文献７】特開２００４−２３１７３７号公報
【特許文献８】特開２００４−１５６０１５号公報
【特許文献９】特開２００４−２４４４９９号公報
【特許文献１０】特開２００２−２４９７４１号公報
【特許文献１１】特開２００４−５３７５９号公報
【特許文献１２】特開２００２−２３６６３号公報
【発明の概要】
【発明が解決しようとする課題】
【０００４】
従来の遮光性を有している粘着テープ又はシート（遮光性粘着テープ又はシート）では、遮光性を発揮させる遮光性層として、黒色に着色された黒色層が用いられている。このような遮光性粘着テープ又はシートは、基材や粘着剤層は、非導電性又は低導電性を有する構成とすることができるが、遮光性層としての黒色層は、通常、安価なカーボンブラック等の導電性の黒色系顔料により形成されているので、導電性を有している。しかし、前記黒色層は、通常、基材と粘着剤層との間に形成されており、表面に露出していないので、そのままの状態では導電性の問題は生じない。しかしながら、前記黒色層を有する遮光性粘着テープ又はシートに、尖った先端部分（例えば、ハンダ部の先端部分など）を有する部材が貼り合わされる場合、部材の尖った先端部分が、粘着剤層を突き刺して黒色層に到達して接触し、導電してしまい、前記部材に損傷が生じてしまう場合があり、しかも、導電により、遮光性粘着テープ又はシートが用いられた装置又は部品にも損傷が生じてしまう場合がある。
【０００５】
従って、本発明の目的は、遮光性を有していても、非導電性又は低導電性を発揮することができる粘着テープ又はシートを提供することにある。
【課題を解決するための手段】
【０００６】
本発明者らは、上記の目的を達成するため鋭意検討した結果、遮光性層として、特定の表面抵抗率を有している層を用いると、粘着テープ又はシートは、非導電性又は低導電性を有効に発揮することができることを見出した。本発明はこれらの知見に基づいて完成されたものである。
【０００７】
すなわち、本発明は、透過率が０．３（％）以下、少なくとも一方の面の反射率が６０（％）未満である粘着テープ又はシートであって、
反射率が６０（％）未満となっている面のうち少なくとも一方の面側の抵抗率が１０12（Ω／□）以上であり、下記の層構成（Ａ１）〜（Ａ７）、（Ｂ１）〜（Ｂ８）、（Ｃ１）〜（Ｃ５）又は（Ｄ１）〜（Ｄ９）を有することを特徴とする粘着テープ又はシートである。
層構成（Ａ１）：透明基材／１層又は２層以上の遮光性層／透明粘着剤層の層構成
層構成（Ａ２）：遮光性基材／１層又は２層以上の遮光性層／透明粘着剤層の層構成
層構成（Ａ３）：透明基材／１層又は２層以上の遮光性層／遮光性粘着剤層の層構成
層構成（Ａ４）：遮光性基材／１層又は２層以上の遮光性層／遮光性粘着剤層の層構成
層構成（Ａ５）：１層又は２層以上の遮光性層／透明基材／透明粘着剤層の層構成
層構成（Ａ６）：１層又は２層以上の遮光性層／遮光性基材／透明粘着剤層の層構成
層構成（Ａ７）：層構成（Ａ１）〜（Ａ４）における基材（透明基材または遮光性基材）の表面（露出している側の表面）、又は層構成（Ａ５）〜（Ａ６）における遮光性層の表面（露出している側の表面）に、透明粘着剤層または遮光性粘着剤層が形成された層構成
層構成（Ｂ１）：透明基材／１層又は２層以上の反射性層／１層又は２層以上の遮光性層／透明粘着剤層の層構成
層構成（Ｂ２）：反射性基材／１層又は２層以上の反射性層／１層又は２層以上の遮光性層／透明粘着剤層の層構成
層構成（Ｂ３）：反射性基材／１層又は２層以上の遮光性層／透明粘着剤層の層構成
層構成（Ｂ４）：１層又は２層以上の反射性層／透明基材／１層又は２層以上の遮光性層／透明粘着剤層の層構成
層構成（Ｂ５）：１層又は２層以上の反射性層／遮光性基材／１層又は２層以上の遮光性層／透明粘着剤層の層構成
層構成（Ｂ６）：１層又は２層以上の反射性層／反射性基材／１層又は２層以上の遮光性層／透明粘着剤層の層構成
層構成（Ｂ７）：層構成（Ｂ１）〜（Ｂ３）における基材（透明基材または反射性基材）の表面（露出している側の表面）、又は層構成（Ｂ４）〜（Ｂ６）における反射性層の表面（露出している側の表面）に、透明粘着剤層または反射性粘着剤層が形成された層構成
層構成（Ｂ８）：層構成（Ｂ１）〜（Ｂ６）における透明粘着剤層、又は層構成（Ｂ７）における遮光性層上に形成された側の透明粘着剤層が、遮光性粘着剤層となっている層構成
層構成（Ｃ１）：透明基材／１層又は２層以上の遮光性層／透明基材／透明粘着剤層の層構成
層構成（Ｃ２）：遮光性基材／１層又は２層以上の遮光性層／透明基材／透明粘着剤層の層構成
層構成（Ｃ３）：遮光性基材／１層又は２層以上の遮光性層／遮光性基材／透明粘着剤層の層構成
層構成（Ｃ４）：遮光性基材／１層又は２層以上の遮光性層／遮光性基材／遮光性粘着剤層の層構成
層構成（Ｃ５）：層構成（Ｃ１）〜（Ｃ４）における基材（透明基材または遮光性基材）の表面（露出している側の表面）に、透明粘着剤層または遮光性粘着剤層が形成された層構成
層構成（Ｄ１）：透明基材／１層又は２層以上の反射性層／１層又は２層以上の遮光性層／透明基材／透明粘着剤層の層構成
層構成（Ｄ２）：透明基材／１層又は２層以上の反射性層／１層又は２層以上の遮光性層／遮光性基材／透明粘着剤層の層構成
層構成（Ｄ３）：透明基材／１層又は２層以上の反射性層／１層又は２層以上の遮光性層／遮光性基材／遮光性粘着剤層の層構成
層構成（Ｄ４）：層構成（Ｄ１）〜（Ｄ３）における反射性層上に形成された側の透明基材が、反射性基材となっている層構成
層構成（Ｄ５）：１層又は２層以上の反射性層／透明基材／１層又は２層以上の遮光性層／透明基材／透明粘着剤層の層構成
層構成（Ｄ６）：１層又は２層以上の反射性層／透明基材／１層又は２層以上の遮光性層／遮光性基材／透明粘着剤層の層構成
層構成（Ｄ７）：１層又は２層以上の反射性層／透明基材／１層又は２層以上の遮光性層／遮光性基材／遮光性粘着剤層の層構成
層構成（Ｄ８）：層構成（Ｄ５）〜（Ｄ７）における反射性層と遮光性層との間に形成された側の透明基材が、反射性基材となっている層構成
層構成（Ｄ９）：層構成（Ｄ１）〜（Ｄ４）における基材（透明基材または反射性基材）の表面（露出している側の表面）に、透明粘着剤層または反射性粘着剤層が形成された層構成
【０００８】
本発明の粘着テープ又はシートとしては、粘着テープ又はシートの透過率を０．３（％）以下にするための遮光性層を、最外層として又は粘着剤層と接する形態で、有しており、反射率が６０（％）未満となっている面のうち、少なくとも、最外層として又は粘着剤層と接する形態で遮光性層が設けられている面側の抵抗率が１０12（Ω／□）以上であることが好ましい。前記遮光性層は、基材と粘着剤層との間に形成された印刷層であってもよい。
【０００９】
また、本発明の粘着テープ又はシートとしては、粘着テープ又はシートの透過率を０．３（％）以下にするための遮光性層を、両面が基材に挟まれた形態で、有していてもよい。
【００１０】
本発明において、遮光性層は、黒色を呈している黒色層であってもよい。このような黒色層は、シアン系色材、マゼンダ系色材およびイエロー系色材が混合された混合インク組成物により形成されていることが好ましく、多層構造を有していてもよい。
【００１１】
また、本発明の粘着テープ又はシートは、一方の面の反射率が６０（％）以上であってもよく、この際、一方の面の反射率を６０（％）以上にするための反射性層が、遮光性層に対して基材側の面に形成されていることが好ましい。前記反射性層としては、白色を呈している白色層、または銀色を呈している銀色層が好適である。
【００１２】
このような粘着テープ又はシートは、液晶表示モジュールユニットと、バックライトユニットとの固定に好適に用いることができる。
【００１３】
本発明は、また、液晶表示モジュールユニットと、バックライトユニットとを有している液晶表示装置であって、液晶表示モジュールユニットと、バックライトユニットとが、前記粘着テープ又はシートにより固定されていることを特徴とする液晶表示装置を提供する。
なお、本明細書では、基材の少なくとも一方の面に粘着剤層を有しており、且つ透過率が０．３（％）以下である粘着テープ又はシートであって、少なくとも一方の面の反射率が６０（％）未満となっており、且つ反射率が６０（％）未満となっている面のうち少なくとも一方の面側の抵抗率が１０12（Ω／□）以上であることを特徴とする粘着テープ又はシート、についても説明する。
【発明の効果】
【００１４】
本発明の粘着テープ又はシートによれば、前記構成を有しているので、遮光性を有していても、非導電性又は低導電性を発揮することができる。
【発明を実施するための形態】
【００１５】
本発明の粘着テープ又はシートは、基材と、該基材の少なくとも一方の面に形成された粘着剤層とを有し、且つ透過率が０．３（％）以下であり、さらに、少なくとも一方の面の反射率が６０（％）未満となっているとともに、反射率が６０（％）未満となっている面のうち少なくとも一方の面側の抵抗率が１０12［Ω／□（又はΩ／ｓｑ．）］以上である特徴を有している。
【００１６】
このように、粘着テープ又はシートは、透過率が０．３（％）以下であるので、優れた遮光性を有しており、しかも、反射率が６０（％）未満の面のうち少なくとも一方の面側の抵抗率が１０12（Ω／□）以上となっているので、優れた非導電性又は低導電性を発揮することができる。
【００１７】
本発明において、粘着テープ又はシートの透過率としては、０．３（％）以下［０〜０．３（％）］であれば特に制限されないが、低ければ低いほど好ましい。粘着テープ又はシートの透過率としては、好ましくは０．１（％）以下［さらに好ましくは０．０５（％）以下］であり、中でも０．０３（％）以下［特に０．０１（％）以下］であることが好適である。
【００１８】
なお、粘着テープ又はシートの透過率（％）は、日立製作所製の分光光度計（装置名「Ｕ４１００型分光光度計」）を用いて、波長が５５０ｎｍの光を粘着テープ又はシートの一方の面側から照射して、他方の面側に透過した光の強度を測定することにより求められる。
【００１９】
また、粘着テープ又はシートにおいて、反射率が６０（％）未満となっている面のうち少なくとも一方の面側の抵抗率は、１０12（１×１０12）（Ω／□）以上であれば特に制限されないが、好ましくは５×１０12（Ω／□）以上［さらに好ましくは１０13（１×１０13）（Ω／□）以上］である。該抵抗率の上限は特に制限されず、非導電性又は低導電性の観点から、抵抗率は高ければ高いほど好ましい。
【００２０】
なお、粘着テープ又はシートの一方の面側の抵抗率（Ω／□）は、日置電機株式会社製の絶縁抵抗試験器（型番「３１５４」、測定用プローブ：「９１８５測定プローブ」）を用いて、室温（２０〜２５℃）且つ５０％ＲＨの雰囲気下、電圧：１００（Ｖ）、電極間距離：１００ｍｍの条件で、粘着テープ又はシートの測定面側の面に電極の先端を押し当てて、そのまま６０秒間静置した後、測定値（抵抗値）を読み取ることにより、求めることができる。なお、粘着テープ又はシートの測定面側の表面が粘着剤層表面となっている場合は、電極の先端が、粘着剤層を貫通して、粘着剤層と接する形態で設けられている層（例えば、遮光性層としての印刷層や基材など）に当たる程度の力で、粘着テープ又はシートの測定面側の面に電極の先端を押し当てて、電極の先端が、粘着剤層と接する形態で設けられている層に少なくとも接触する状態で測定する。一方、粘着テープ又はシートの測定面側の表面が粘着剤層表面となっていない場合は、電極の先端を、粘着テープ又はシートの測定面側の表面に接触する状態で測定する。
【００２１】
従って、粘着テープ又はシートの測定面側の表面が粘着剤層表面となっている場合は、電極は、先端が粘着剤層と接する形態で設けられている層に少なくとも接触し、側面が粘着剤層に接触しているので、測定される抵抗率は、電極が接触している層のうち、抵抗率が小さい層の表面抵抗率（すなわち、粘着剤層の表面抵抗率、または粘着剤層と接する形態で設けられている層の表面抵抗率）となる。一方、粘着テープ又はシートの測定面側の表面が粘着剤層表面となっていない場合は、測定される抵抗率は、粘着テープ又はシートの測定面側の表面の表面抵抗率である。従って、粘着テープ又はシートの一方の面側の抵抗率（Ω／□）は、基本的には、粘着テープ又はシートの一方の面側の表面抵抗率（Ω／□）と同じである。
【００２２】
本発明の粘着テープ又はシートの構成としては、基材の少なくとも一方の面に粘着剤層を有しており、且つ透過率が０．３（％）以下であり、さらに、少なくとも一方の面の反射率が６０（％）未満となっており、且つ反射率が６０（％）未満となっている面のうち少なくとも一方の面側の抵抗率が１０12（Ω／□）以上である構成であれば特に制限されないが、次の構成（１）又は構成（２）が好適である。
（１）粘着テープ又はシートの透過率を０．３（％）以下にするための遮光性層を、最外層として又は粘着剤層と接する形態で、有しており、反射率が６０（％）未満となっている面のうち、少なくとも、最外層として又は粘着剤層と接する形態で遮光性層が設けられている面側の抵抗率が１０12（Ω／□）以上である構成
（２）粘着テープ又はシートの透過率を０．３（％）以下にするための遮光性層を、両面が基材に挟まれた形態で、有している構成
【００２３】
（遮光性層）
本発明の粘着テープ又はシートは、透過率が０．３（％）以下となっているので、粘着テープ又はシートの透過率を０．３（％）以下にするための遮光性層を有している。遮光性層としては、粘着テープ又はシートの透過率を０．３（％）以下にすることが可能な透過率を有していることが重要である。従って、遮光性層の透過率としては、粘着テープ又はシートの透過率と同様に、０．３（％）以下［０〜０．３（％）］であることが重要であり、好ましくは０．１（％）以下［さらに好ましくは０．０５（％）以下］であり、中でも０．０３（％）以下［特に０．０１（％）以下］であることが好適である。
【００２４】
なお、遮光性層の透過率は、粘着テープ又はシートの透過率に相当（又は一致）するので、粘着テープ又はシートより遮光性層を分離させて取り出さなくても、粘着テープ又はシートの透過率を測定することにより、遮光性層の透過率を求めることができる。
【００２５】
このような遮光性層としては、遮光性を発揮する層であればよく、例えば、粘着剤層、基材、インク層（印刷層等）などのいずれの層であってもよい。本発明では、遮光性層としては、印刷層（特に、基材と粘着剤層との間に形成された印刷層や、基材と基材との間に形成された印刷層）であることが好ましい。すなわち、遮光性層としては、粘着テープ又はシートが前記構成（１）を有している場合、基材と粘着剤層との間に形成された印刷層が好ましく、一方、前記構成（２）を有している場合、基材と基材との間に形成された印刷層が好ましい。
【００２６】
なお、本発明の粘着テープ又はシートは、少なくとも、いずれか一方の面側の抵抗率が１０12（Ω／□）以上となっており、該抵抗率は、最外層、または最外層としての粘着剤層と接している層についての表面抵抗率であるので、遮光性層が、例えば、最外層としての形態や、粘着剤層と接する形態で、設けられている場合（例えば、最外層として形成された粘着剤層、基材又は印刷層である場合や、基材と粘着剤層との間に形成された印刷層である場合）、粘着テープ又はシートのいずれか一方の面側の抵抗率は、遮光性層の表面抵抗率に相当（又は一致）する場合がある。そのため、遮光性層としては、最外層として形成されている場合や、粘着剤層と接する形態で形成されている場合［すなわち、粘着テープ又はシートが前記構成（１）を有している場合］、表面抵抗率が１０12（Ω／□）以上［好ましくは５×１０12（Ω／□）以上、さらに好ましくは１０13（Ω／□）以上］となっていることが重要である。このように、遮光性層は、最外層として又は粘着剤層と接する形態で設けられている場合、非導電性又は低導電性を有していることが好ましい。
【００２７】
また、遮光性層としては、両面が基材に挟まれた形態で形成されている場合（すなわち、基材／遮光性層／基材の層構成を有する形態で形成されている場合）（例えば、基材と基材との間に形成された印刷層である場合）、遮光性層は基材によりブロックされているので、粘着テープ又はシートは、遮光性層を有していても、優れた非導電性又は低導電性を発揮することができる。このように、遮光性層としては、両面が基材に挟まれた形態で形成されている場合［すなわち、粘着テープ又はシートが前記構成（２）を有している場合］、通常、遮光性層の表面抵抗率が問題とならないので、表面抵抗率の大きさは、特に制限されず、１０12（Ω／□）以上であってもよく、１０12（Ω／□）未満であってもよい。
【００２８】
従って、遮光性層としては、印刷層（遮光性印刷層）である場合、遮光性を発揮することが可能なインク組成物により形成することができ、特に、非導電性又は低導電性を有する印刷層［すなわち、表面抵抗率が１０12（Ω／□）以上の印刷層］である場合、非導電性又は低導電性を有するインク組成物（「非導電型インク組成物」と称する場合がある）により形成することができる。なお、このような非導電型インク組成物としては、特に制限されず、表面抵抗率が１０12（Ω／□）以上である層を形成することが可能であり、且つ粘着テープ又はシートの透過率を０．３（％）以下にすることが可能なインク組成物であればよい。
【００２９】
本発明では、遮光性層としては、黒色を呈している黒色層が好適である。黒色層において、黒色とは、基本的には、Ｌ*ａ*ｂ*表色系で規定されるＬ*が、３５以下（０〜３５）［好ましくは３０以下（０〜３０）、さらに好ましくは２５以下（０〜２５）］となる黒色系色のことを意味している。なお、Ｌ*ａ*ｂ*表色系で規定されるａ*やｂ*は、それぞれ、Ｌ*の値に応じて適宜選択することができる。ａ*やｂ*としては、例えば、両方とも、−１０〜１０（なかでも−５〜５）の範囲であることが好ましく、特に、両方とも、０又はほぼ０（−２〜２の範囲）であることが好適である。
【００３０】
なお、本発明において、Ｌ*ａ*ｂ*表色系で規定されるＬ*、ａ*、ｂ*は、色彩色差計（商品名「ＣＲ−２００」ミノルタ社製；色彩色差計）を用いて測定することにより求められる。なお、Ｌ*ａ*ｂ*表色系は、国際照明委員会（ＣＩＥ）が１９７６年に推奨した色空間であり、ＣＩＥ１９７６（Ｌ*ａ*ｂ*）表色系と称される色空間のことを意味している。また、Ｌ*ａ*ｂ*表色系は、日本工業規格では、ＪＩＳ  Ｚ  ８７２９に規定されている。
【００３１】
このような遮光性層としての黒色層は、表面抵抗率が１０12（Ω／□）以上である特性を有している場合、例えば、非導電型インク組成物として、色材として非導電性又は低導電性の黒系色材を主として含む非導電性又は低導電性の黒色系インク組成物を用いて形成されていてもよいが、非導電型インク組成物として、非導電性又は低導電性のシアン系色材（青緑系色材）、非導電性又は低導電性のマゼンダ系色材（赤紫系色材）、および非導電性又は低導電性のイエロー系色材（黄系色材）が混合された非導電性又は低導電性の混合インク組成物（「非導電型混合インク組成物」と称する場合がある）を用いて形成されていることが好ましい。もちろん、黒色層としては、表面抵抗率が１０12（Ω／□）以上の特性を有している必要がない場合、導電性を考慮せずに各種色材より適宜選択されたインク組成物（黒色系インク組成物や、シアン系色材、マゼンダ系色材およびイエロー系色材が混合された混合インク組成物）を用いて形成することができる。
【００３２】
なお、これらの各色材としては、顔料、染料などのいずれの色材（着色剤）であってもよいが、顔料を好適に用いることができる。
【００３３】
また、黒色層は、表面抵抗率が１０12（Ω／□）以上である特性を有している場合は、非導電性又は低導電性のシアン系色材を主として含む非導電性又は低導電性のシアン系インク組成物による層と、非導電性又は低導電性のマゼンダ系色材を主として含む非導電性又は低導電性のマゼンダ系インク組成物による層と、非導電性又は低導電性のイエロー系色材を主として含む非導電性又は低導電性のイエロー系インク組成物による層との多層構造により構成されていてもよい。もちろん、黒色層は、表面抵抗率が１０12（Ω／□）以上である特性を有している必要がない場合は、色材又はインク組成物の導電性に関係なく、シアン系色材を主として含むシアン系インク組成物による層と、マゼンダ系色材を主として含むマゼンダ系インク組成物による層と、イエロー系色材を主として含むイエロー系インク組成物による層との多層構造により構成されていてもよい。
【００３４】
非導電性又は低導電性のシアン系色材（非導電型シアン系色材）において、顔料（非導電性又は低導電性のシアン系顔料）としては、例えば、Ｃ．Ｉ．ピグメントブルー１、Ｃ．Ｉ．ピグメントブルー２、Ｃ．Ｉ．ピグメントブルー３、Ｃ．Ｉ．ピグメントブルー１５、Ｃ．Ｉ．ピグメントブルー１５：１、Ｃ．Ｉ．ピグメントブルー１５：２、Ｃ．Ｉ．ピグメントブルー１５：３、Ｃ．Ｉ．ピグメントブルー１５：４、Ｃ．Ｉ．ピグメントブルー１５：５、Ｃ．Ｉ．ピグメントブルー１５：６、Ｃ．Ｉ．ピグメントブルー１６、Ｃ．Ｉ．ピグメントブルー１７、Ｃ．Ｉ．ピグメントブルー１７：１、Ｃ．Ｉ．ピグメントブルー１８、Ｃ．Ｉ．ピグメントブルー２２、Ｃ．Ｉ．ピグメントブルー２５、Ｃ．Ｉ．ピグメントブルー５６、Ｃ．Ｉ．ピグメントブルー６０、Ｃ．Ｉ．ピグメントブルー６３、Ｃ．Ｉ．ピグメントブルー６５、Ｃ．Ｉ．ピグメントブルー６６、Ｃ．Ｉ．バットブルー４、Ｃ．Ｉ．バットブルー６０、Ｃ．Ｉ．ピグメントグリーン７などのシアン系顔料の中から非導電性又は低導電性のものを適宜選択して用いることができる。非導電型シアン系色材において、染料（非導電性又は低導電性のシアン系染料）としては、例えば、Ｃ．Ｉ．ソルベントブルー２５、Ｃ．Ｉ．ソルベントブルー３６、Ｃ．Ｉ．ソルベントブルー６０、Ｃ．Ｉ．ソルベントブルー７０、Ｃ．Ｉ．ソルベントブルー９３、Ｃ．Ｉ．ソルベントブルー９５、Ｃ．Ｉ．アシッドブルー６、Ｃ．Ｉ．アシッドブルー４５などのシアン系染料の中から非導電性又は低導電性のものを適宜選択して用いることができる。
【００３５】
また、非導電性又は低導電性のマゼンダ系色材（非導電型マゼンダ系色材）において、顔料（非導電性又は低導電性のマゼンダ系顔料）としては、例えば、Ｃ．Ｉ．ピグメントレッド１、Ｃ．Ｉ．ピグメントレッド２、Ｃ．Ｉ．ピグメントレッド３、Ｃ．Ｉ．ピグメントレッド４、Ｃ．Ｉ．ピグメントレッド５、Ｃ．Ｉ．ピグメントレッド６、Ｃ．Ｉ．ピグメントレッド７、Ｃ．Ｉ．ピグメントレッド８、Ｃ．Ｉ．ピグメントレッド９、Ｃ．Ｉ．ピグメントレッド１０、Ｃ．Ｉ．ピグメントレッド１１、Ｃ．Ｉ．ピグメントレッド１２、Ｃ．Ｉ．ピグメントレッド１３、Ｃ．Ｉ．ピグメントレッド１４、Ｃ．Ｉ．ピグメントレッド１５、Ｃ．Ｉ．ピグメントレッド１６、Ｃ．Ｉ．ピグメントレッド１７、Ｃ．Ｉ．ピグメントレッド１８、Ｃ．Ｉ．ピグメントレッド１９、Ｃ．Ｉ．ピグメントレッド２１、Ｃ．Ｉ．ピグメントレッド２２、Ｃ．Ｉ．ピグメントレッド２３、Ｃ．Ｉ．ピグメントレッド３０、Ｃ．Ｉ．ピグメントレッド３１、Ｃ．Ｉ．ピグメントレッド３２、Ｃ．Ｉ．ピグメントレッド３７、Ｃ．Ｉ．ピグメントレッド３８、Ｃ．Ｉ．ピグメントレッド３９、Ｃ．Ｉ．ピグメントレッド４０、Ｃ．Ｉ．ピグメントレッド４１、Ｃ．Ｉ．ピグメントレッド４２、Ｃ．Ｉ．ピグメントレッド４８：１、Ｃ．Ｉ．ピグメントレッド４８：２、Ｃ．Ｉ．ピグメントレッド４８：３、Ｃ．Ｉ．ピグメントレッド４８：４、Ｃ．Ｉ．ピグメントレッド４９、Ｃ．Ｉ．ピグメントレッド４９：１、Ｃ．Ｉ．ピグメントレッド５０、Ｃ．Ｉ．ピグメントレッド５１、Ｃ．Ｉ．ピグメントレッド５２、Ｃ．Ｉ．ピグメントレッド５２：２、Ｃ．Ｉ．ピグメントレッド５３：１、Ｃ．Ｉ．ピグメントレッド５４、Ｃ．Ｉ．ピグメントレッド５５、Ｃ．Ｉ．ピグメントレッド５６、Ｃ．Ｉ．ピグメントレッド５７：１、Ｃ．Ｉ．ピグメントレッド５８、Ｃ．Ｉ．ピグメントレッド６０、Ｃ．Ｉ．ピグメントレッド６０：１、Ｃ．Ｉ．ピグメントレッド６３、Ｃ．Ｉ．ピグメントレッド６３：１、Ｃ．Ｉ．ピグメントレッド６３：２、Ｃ．Ｉ．ピグメントレッド６４、Ｃ．Ｉ．ピグメントレッド６４：１、Ｃ．Ｉ．ピグメントレッド６７、Ｃ．Ｉ．ピグメントレッド６８、Ｃ．Ｉ．ピグメントレッド８１、Ｃ．Ｉ．ピグメントレッド８３、Ｃ．Ｉ．ピグメントレッド８７、Ｃ．Ｉ．ピグメントレッド８８、Ｃ．Ｉ．ピグメントレッド８９、Ｃ．Ｉ．ピグメントレッド９０、Ｃ．Ｉ．ピグメントレッド９２、Ｃ．Ｉ．ピグメントレッド１０１、Ｃ．Ｉ．ピグメントレッド１０４、Ｃ．Ｉ．ピグメントレッド１０５、Ｃ．Ｉ．ピグメントレッド１０６、Ｃ．Ｉ．ピグメントレッド１０８、Ｃ．Ｉ．ピグメントレッド１１２、Ｃ．Ｉ．ピグメントレッド１１４、Ｃ．Ｉ．ピグメントレッド１２２、Ｃ．Ｉ．ピグメントレッド１２３、Ｃ．Ｉ．ピグメントレッド１３９、Ｃ．Ｉ．ピグメントレッド１４４、Ｃ．Ｉ．ピグメントレッド１４６、Ｃ．Ｉ．ピグメントレッド１４７、Ｃ．Ｉ．ピグメントレッド１４９、Ｃ．Ｉ．ピグメントレッド１５０、Ｃ．Ｉ．ピグメントレッド１５１、Ｃ．Ｉ．ピグメントレッド１６３、Ｃ．Ｉ．ピグメントレッド１６６、Ｃ．Ｉ．ピグメントレッド１６８、Ｃ．Ｉ．ピグメントレッド１７０、Ｃ．Ｉ．ピグメントレッド１７１、Ｃ．Ｉ．ピグメントレッド１７２、Ｃ．Ｉ．ピグメントレッド１７５、Ｃ．Ｉ．ピグメントレッド１７６、Ｃ．Ｉ．ピグメントレッド１７７、Ｃ．Ｉ．ピグメントレッド１７８、Ｃ．Ｉ．ピグメントレッド１７９、Ｃ．Ｉ．ピグメントレッド１８４、Ｃ．Ｉ．ピグメントレッド１８５、Ｃ．Ｉ．ピグメントレッド１８７、Ｃ．Ｉ．ピグメントレッド１９０、Ｃ．Ｉ．ピグメントレッド１９３、Ｃ．Ｉ．ピグメントレッド２０２、Ｃ．Ｉ．ピグメントレッド２０６、Ｃ．Ｉ．ピグメントレッド２０７、Ｃ．Ｉ．ピグメントレッド２０９、Ｃ．Ｉ．ピグメントレッド２１９、Ｃ．Ｉ．ピグメントレッド２２２、Ｃ．Ｉ．ピグメントレッド２２４、Ｃ．Ｉ．ピグメントレッド２３８、Ｃ．Ｉ．ピグメントレッド２４５、Ｃ．Ｉ．ピグメントバイオレット３、Ｃ．Ｉ．ピグメントバイオレット９、Ｃ．Ｉ．ピグメントバイオレット１９、Ｃ．Ｉ．ピグメントバイオレット２３、Ｃ．Ｉ．ピグメントバイオレット３１、Ｃ．Ｉ．ピグメントバイオレット３２、Ｃ．Ｉ．ピグメントバイオレット３３、Ｃ．Ｉ．ピグメントバイオレット３６、Ｃ．Ｉ．ピグメントバイオレット３８、Ｃ．Ｉ．ピグメントバイオレット４３、Ｃ．Ｉ．ピグメントバイオレット５０、Ｃ．Ｉ．バットレッド１、Ｃ．Ｉ．バットレッド２、Ｃ．Ｉ．バットレッド１０、Ｃ．Ｉ．バットレッド１３、Ｃ．Ｉ．バットレッド１５、Ｃ．Ｉ．バットレッド２３、Ｃ．Ｉ．バットレッド２９、Ｃ．Ｉ．バットレッド３５などのマゼンダ系顔料の中から非導電性又は低導電性のものを適宜選択して用いることができる。
【００３６】
非導電型マゼンダ系色材において、染料（非導電性又は低導電性のマゼンダ系染料）としては、例えば、Ｃ．Ｉ．ソルベントレッド１、Ｃ．Ｉ．ソルベントレッド３、Ｃ．Ｉ．ソルベントレッド８、Ｃ．Ｉ．ソルベントレッド２３、Ｃ．Ｉ．ソルベントレッド２４、Ｃ．Ｉ．ソルベントレッド２５、Ｃ．Ｉ．ソルベントレッド２７、Ｃ．Ｉ．ソルベントレッド３０、Ｃ．Ｉ．ソルベントレッド４９、Ｃ．Ｉ．ソルベントレッド５２、Ｃ．Ｉ．ソルベントレッド５８、Ｃ．Ｉ．ソルベントレッド６３、Ｃ．Ｉ．ソルベントレッド８１、Ｃ．Ｉ．ソルベントレッド８２、Ｃ．Ｉ．ソルベントレッド８３、Ｃ．Ｉ．ソルベントレッド８４、Ｃ．Ｉ．ソルベントレッド１００、Ｃ．Ｉ．ソルベントレッド１０９、Ｃ．Ｉ．ソルベントレッド１１１、Ｃ．Ｉ．ソルベントレッド１２１、Ｃ．Ｉ．ソルベントレッド１２２、Ｃ．Ｉ．ディスパースレッド９、Ｃ．Ｉ．ソルベントバイオレット８、Ｃ．Ｉ．ソルベントバイオレット１３、Ｃ．Ｉ．ソルベントバイオレット１４、Ｃ．Ｉ．ソルベントバイオレット２１、Ｃ．Ｉ．ソルベントバイオレット２７、Ｃ．Ｉ．ディスパースバイオレット１、Ｃ．Ｉ．ベーシックレッド１、Ｃ．Ｉ．ベーシックレッド２、Ｃ．Ｉ．ベーシックレッド９、Ｃ．Ｉ．ベーシックレッド１２、Ｃ．Ｉ．ベーシックレッド１３、Ｃ．Ｉ．ベーシックレッド１４、Ｃ．Ｉ．ベーシックレッド１５、Ｃ．Ｉ．ベーシックレッド１７、Ｃ．Ｉ．ベーシックレッド１８、Ｃ．Ｉ．ベーシックレッド２２、Ｃ．Ｉ．ベーシックレッド２３、Ｃ．Ｉ．ベーシックレッド２４、Ｃ．Ｉ．ベーシックレッド２７、Ｃ．Ｉ．ベーシックレッド２９、Ｃ．Ｉ．ベーシックレッド３２、Ｃ．Ｉ．ベーシックレッド３４、Ｃ．Ｉ．ベーシックレッド３５、Ｃ．Ｉ．ベーシックレッド３６、Ｃ．Ｉ．ベーシックレッド３７、Ｃ．Ｉ．ベーシックレッド３８、Ｃ．Ｉ．ベーシックレッド３９、Ｃ．Ｉ．ベーシックレッド４０、Ｃ．Ｉ．ベーシックバイオレット１、Ｃ．Ｉ．ベーシックバイオレット３、Ｃ．Ｉ．ベーシックバイオレット７、Ｃ．Ｉ．ベーシックバイオレット１０、Ｃ．Ｉ．ベーシックバイオレット１４、Ｃ．Ｉ．ベーシックバイオレット１５、Ｃ．Ｉ．ベーシックバイオレット２１、Ｃ．Ｉ．ベーシックバイオレット２５、Ｃ．Ｉ．ベーシックバイオレット２６、Ｃ．Ｉ．ベーシックバイオレット２７、Ｃ．Ｉ．ベーシックバイオレット２８などのマゼンダ系染料の中から非導電性又は低導電性のものを適宜選択して用いることができる。
【００３７】
さらにまた、非導電性又は低導電性のイエロー系色材（非導電型イエロー系色材）において、顔料（非導電性又は低導電性のイエロー系顔料）としては、例えば、Ｃ．Ｉ．ピグメントオレンジ３１、Ｃ．Ｉ．ピグメントオレンジ４３、Ｃ．Ｉ．ピグメントイエロー１、Ｃ．Ｉ．ピグメントイエロー２、Ｃ．Ｉ．ピグメントイエロー３、Ｃ．Ｉ．ピグメントイエロー４、Ｃ．Ｉ．ピグメントイエロー５、Ｃ．Ｉ．ピグメントイエロー６、Ｃ．Ｉ．ピグメントイエロー７、Ｃ．Ｉ．ピグメントイエロー１０、Ｃ．Ｉ．ピグメントイエロー１１、Ｃ．Ｉ．ピグメントイエロー１２、Ｃ．Ｉ．ピグメントイエロー１３、Ｃ．Ｉ．ピグメントイエロー１４、Ｃ．Ｉ．ピグメントイエロー１５、Ｃ．Ｉ．ピグメントイエロー１６、Ｃ．Ｉ．ピグメントイエロー１７、Ｃ．Ｉ．ピグメントイエロー２３、Ｃ．Ｉ．ピグメントイエロー２４、Ｃ．Ｉ．ピグメントイエロー３４、Ｃ．Ｉ．ピグメントイエロー３５、Ｃ．Ｉ．ピグメントイエロー３７、Ｃ．Ｉ．ピグメントイエロー４２、Ｃ．Ｉ．ピグメントイエロー５３、Ｃ．Ｉ．ピグメントイエロー５５、Ｃ．Ｉ．ピグメントイエロー６５、Ｃ．Ｉ．ピグメントイエロー７３、Ｃ．Ｉ．ピグメントイエロー７４、Ｃ．Ｉ．ピグメントイエロー７５、Ｃ．Ｉ．ピグメントイエロー８１、Ｃ．Ｉ．ピグメントイエロー８３、Ｃ．Ｉ．ピグメントイエロー９３、Ｃ．Ｉ．ピグメントイエロー９４、Ｃ．Ｉ．ピグメントイエロー９５、Ｃ．Ｉ．ピグメントイエロー９７、Ｃ．Ｉ．ピグメントイエロー９８、Ｃ．Ｉ．ピグメントイエロー１００、Ｃ．Ｉ．ピグメントイエロー１０１、Ｃ．Ｉ．ピグメントイエロー１０４、Ｃ．Ｉ．ピグメントイエロー１０８、Ｃ．Ｉ．ピグメントイエロー１０９、Ｃ．Ｉ．ピグメントイエロー１１０、Ｃ．Ｉ．ピグメントイエロー１１３、Ｃ．Ｉ．ピグメントイエロー１１４、Ｃ．Ｉ．ピグメントイエロー１１６、Ｃ．Ｉ．ピグメントイエロー１１７、Ｃ．Ｉ．ピグメントイエロー１２０、Ｃ．Ｉ．ピグメントイエロー１２８、Ｃ．Ｉ．ピグメントイエロー１２９、Ｃ．Ｉ．ピグメントイエロー１３３、Ｃ．Ｉ．ピグメントイエロー１３８、Ｃ．Ｉ．ピグメントイエロー１３９、Ｃ．Ｉ．ピグメントイエロー１４７、Ｃ．Ｉ．ピグメントイエロー１５０、Ｃ．Ｉ．ピグメントイエロー１５１、Ｃ．Ｉ．ピグメントイエロー１５３、Ｃ．Ｉ．ピグメントイエロー１５４、Ｃ．Ｉ．ピグメントイエロー１５５、Ｃ．Ｉ．ピグメントイエロー１５６、Ｃ．Ｉ．ピグメントイエロー１６７、Ｃ．Ｉ．ピグメントイエロー１７２、Ｃ．Ｉ．ピグメントイエロー１７３、Ｃ．Ｉ．ピグメントイエロー１８０、Ｃ．Ｉ．ピグメントイエロー１８５、Ｃ．Ｉ．ピグメントイエロー１９５、Ｃ．Ｉ．バットイエロー１、Ｃ．Ｉ．バットイエロー３、Ｃ．Ｉ．バットイエロー２０などのイエロー系顔料の中から非導電性又は低導電性のものを適宜選択して用いることができる。非導電型イエロー系色材において、染料（非導電性又は低導電性のイエロー系染料）としては、例えば、Ｃ．Ｉ．ソルベントイエロー１９、Ｃ．Ｉ．ソルベントイエロー４４、Ｃ．Ｉ．ソルベントイエロー７７、Ｃ．Ｉ．ソルベントイエロー７９、Ｃ．Ｉ．ソルベントイエロー８１、Ｃ．Ｉ．ソルベントイエロー８２、Ｃ．Ｉ．ソルベントイエロー９３、Ｃ．Ｉ．ソルベントイエロー９８、Ｃ．Ｉ．ソルベントイエロー１０３、Ｃ．Ｉ．ソルベントイエロー１０４、Ｃ．Ｉ．ソルベントイエロー１１２、Ｃ．Ｉ．ソルベントイエロー１６２などのイエロー系染料の中から非導電性又は低導電性のものを適宜選択して用いることができる。
【００３８】
非導電型混合インク組成物において、非導電型シアン系色材、非導電型マゼンダ系色材、非導電型イエロー系色材は、それぞれ、単独で又は２種以上を組み合わせて用いることができる。
【００３９】
また、非導電型混合インク組成物中の非導電型シアン系色材、非導電型マゼンダ系色材および非導電型イエロー系色材の混合割合（または配合割合）としては、黒色系色（例えば、Ｌ*ａ*ｂ*表色系で規定されるＬ*、ａ*やｂ*が、前記範囲となる黒色系色）を呈することができれば特に制限されず、各色材の種類などに応じて適宜選択することができる。非導電型混合インク組成物中における非導電型シアン系色材、非導電型マゼンダ系色材および非導電型イエロー系色材の各色材の含有割合は、例えば、色材の総量に対して、非導電型シアン系色材／非導電型マゼンダ系色材／非導電型イエロー系色材＝１０〜５０（重量％）／１０〜５０（重量％）／１０〜５０（重量％）［好ましくは２０〜４０（重量％）／２０〜４０（重量％）／２０〜４０（重量％）］の範囲から適宜選択することができる。
【００４０】
もちろん、シアン系色材、マゼンダ系色材やイエロー系色材を導電性に関係なく用いる場合は、前記に具体的に例示のシアン系色材（シアン系顔料、シアン系染料）、マゼンダ系色材（マゼンダ系顔料、マゼンダ系染料）やイエロー系色材（イエロー系顔料、イエロー系染料）の中から、導電性に関係なく、適宜選択して用いることができる。
【００４１】
黒系色材としては、黒系色材を導電性に関係なく用いる場合は、例えば、カーボンブラック（ファーネスブラック、チャンネルブラック、アセチレンブラック、サーマルブラック、ランプブラックなど）、グラファイト、酸化銅、二酸化マンガン、アニリンブラック、ペリレンブラック、チタンブラック、シアニンブラック、活性炭、フェライト（非磁性フェライト、磁性フェライトなど）、マグネタイト、酸化クロム、酸化鉄、二硫化モリブデン、クロム錯体、複合酸化物系黒色色素、アントラキノン系有機黒色色素などを用いることができる。黒系色材は単独で又は２種以上を組み合わせて用いることができる。なお、非導電性又は低導電性の黒系色材としては、例えば、前記に具体的に例示されている黒系色材の中からの非導電性又は低導電性のものを適宜選択して用いることができ、また、その他の公知の非導電性又は低導電性の黒系色材も用いることができる。
【００４２】
このような各種色材を含有するインク組成物（例えば、非導電性又は低導電性の黒色系インク組成物や、非導電型混合インク組成物等の非導電型インク組成物など）は、色材の他、必要に応じてバインダー、分散剤や溶剤などを含んでいる。なお、バインダーとしては、特に制限されず、例えば、ポリウレタン系樹脂、フェノール系樹脂、エポキシ系樹脂、尿素メラミン系樹脂、シリコーン系樹脂、フェノキシ樹脂、メタクリル系樹脂、アクリル系樹脂、ポリアリレート樹脂、ポリエステル系樹脂（ポリエチレンテレフタレートなど）、ポリオレフィン系樹脂（ポリエチレン、ポリプロピレン、エチレン−プロピレン共重合体など）、ポリスチレン系樹脂（ポリスチレン、スチレン−アクリロニトリル共重合体、スチレン−ブタジエン共重合体、スチレン−無水マレイン酸共重合体、アクリロニトリル−ブタジエン−スチレン樹脂など）、ポリ塩化ビニル、塩化ビニル−酢酸ビニル共重合体、ポリ酢酸ビニル、ポリ塩化ビニリデン、ポリカーボネート、セルロース類（酢酸セルロース樹脂、エチルセルロース樹脂など）、ポリアセタール等の公知の樹脂（熱可塑性樹脂、熱硬化性樹脂や光硬化性樹脂など）などが挙げられる。バインダーは単独で又は２種以上を組み合わせて用いることができる。
【００４３】
本発明では、遮光性層は、単層、多層のいずれの形態を有していてもよいが、多層の形態を有していることが好ましい。従って、粘着テープ又はシートは、多層構造の遮光性層（特に、多層構造の黒色層）を有していることが好ましい。このように、遮光性層を多層構造とすることにより、より一層、遮光性層の遮光性を高めることができる。なお、遮光性層が多層の形態を有している場合、遮光性層の層の数としては、２以上であればよく、例えば、２〜１０の範囲から適宜選択することができ、好ましくは３〜８（さらに好ましくは４〜６、特に４）である。
【００４４】
なお、遮光性層が多層の形態を有している場合、粘着テープ又はシートの透過率が０．３（％）以下となるように、各層の遮光性層の透過率ではなく、多層の形態の遮光性層全体での透過率を調整することが重要である。
【００４５】
遮光性層の厚さは特に制限されない。例えば、遮光性層が印刷層（遮光性印刷層）である場合、遮光性印刷層の厚さ（遮光性印刷層が多層構造の場合は、遮光性印刷層全体の厚さ）としては、０．５〜２０μｍ（好ましくは３〜１５μｍ、さらに好ましくは５〜１０μｍ）の範囲から選択することができる。また、遮光性層が基材や粘着剤層である場合は、遮光性層の厚さとしては、下記に例示の基材の厚さや粘着剤層の厚さの範囲から選択することができる。
【００４６】
本発明では、遮光性層は、基材（すなわち、遮光性基材）や粘着剤層（すなわち、遮光性粘着剤層）であってもよいが、特に基材上に設けられた層［特に、基材と粘着剤層との間に設けられた印刷層（遮光性印刷層）］であることが好ましい。なお、遮光性層が多層の形態を有している場合、多層の形態の遮光性層に含まれる層として、遮光性基材や遮光性粘着剤層が含まれていてもよい。具体的には、遮光性層の層構成としては、例えば、１層又は２層以上の遮光性印刷層による層構成、遮光性基材と、該遮光性基材上に形成された１層又は２層以上の遮光性印刷層とによる層構成、１層又は２層以上の遮光性印刷層と、該遮光性印刷層上に形成された遮光性粘着剤層とによる層構成、遮光性基材と、該遮光性基材上に形成された１層又は２層以上の遮光性印刷層と、該遮光性印刷層上に形成された遮光性粘着剤層とによる層構成、遮光性基材と、該遮光性基材上に形成された１層又は２層以上の遮光性印刷層と、該遮光性印刷層上に形成された遮光性基材とによる層構成などが挙げられる。
【００４７】
遮光性層の形成方法は、特に制限されず、遮光性層の種類や層構成などに応じて、公知の遮光性層の形成方法の中から適宜選択することができる。具体的には、遮光性層が、例えば、非導電型インク組成物（非導電型混合インク組成物など）により形成され且つ基材と粘着剤層との間に設けられた遮光性印刷層である場合、遮光性印刷層の形成方法としては、遮光性印刷層を形成するための非導電型インク組成物を、所定の面上に塗布し、必要に応じて乾燥などを行う方法や、各種印刷法（グラビア印刷法、フレキソ印刷法、オフセット印刷法、凸版印刷法、スクリーン印刷法など）を利用した方法などが挙げられる。
【００４８】
（反射性層）
本発明の粘着テープ又はシートでは、一方の面の反射率は６０（％）以上［例えば、６０〜１００（％）、好ましくは７０（％）以上、さらに好ましくは８０（％）以上］となっていてもよい。従って、粘着テープ又はシートは、一方の面の反射率を６０（％）以上にするための反射性層を有していてもよい。反射性層を設けることにより、粘着テープ又はシートにおける反射性層が形成されている側の面についての反射率を６０（％）以上にすることができる。このような反射性層としては、粘着テープ又はシートの反射率を６０（％）以上にすることが可能な反射率を有していることが重要である。従って、反射性層の反射率としては、粘着テープ又はシートの反射率と同様に、６０（％）以上［６０〜１００（％）］であることが重要であり、好ましくは７０（％）以上［さらに好ましくは８０（％）以上］である。
【００４９】
なお、粘着テープ又はシートにおける所定の面の反射率（拡散反射率）（％）は、島津製作所製の分光光度計（装置名「ＭＰＳ−２０００」）を用いて、波長が５５０ｎｍの光を粘着テープ又はシートの一方の面側（所定の面側）から照射して、前記光を照射した面で反射した光の強度を測定することにより求められる。
【００５０】
このような反射性層としては、反射性を発揮する層であればよく、例えば、粘着剤層、基材、インク層（印刷層等）などのいずれの層であってもよい。なお、反射性層は、粘着テープ又はシートの一方の面に照射された光を反射させるため、粘着テープ又はシートの一方の面の反射率が６０％以上となるような形態で形成されていればよく、例えば、粘着テープ又はシートの一方の面に露出した形態で形成されていてもよく、透明性を有している層（例えば、透明な粘着剤層や、透明な基材など）の内面側に位置する形態で形成されていてもよい。いずれにせよ、反射性層は、遮光性層に対して基材側の面に形成されていることが好ましい。
【００５１】
本発明では、反射性層としては、印刷層であることが好ましい。なお、反射性層としての印刷層（反射性印刷層）は、反射性を発揮することが可能なインク組成物により形成することができる。
【００５２】
このような反射性層としては、例えば、白色を呈している白色層や、銀色を呈している銀色層などが挙げられるが、非導電性又は低導電性の観点などより、白色を呈している白色層を好適に用いることができる。白色層において、白色とは、基本的には、Ｌ*ａ*ｂ*表色系で規定されるＬ*が、８７以上（８７〜１００）［好ましくは９０以上（９０〜１００）、さらに好ましくは９２以上（９２〜１００）］となる白色系色のことを意味している。なお、Ｌ*ａ*ｂ*表色系で規定されるａ*やｂ*は、それぞれ、Ｌ*の値に応じて適宜選択することができる。ａ*やｂ*としては、例えば、両方とも、−１０〜１０（なかでも−５〜５）の範囲であることが好ましく、特に、両方とも、０又はほぼ０（−２〜２の範囲）であることが好適である。
【００５３】
銀色とは、基本的には、Ｌ*ａ*ｂ*表色系で規定されるＬ*が、７０〜９０（好ましくは７２〜８８、さらに好ましくは７５〜８５）となる銀色系色のことを意味している。なお、Ｌ*ａ*ｂ*表色系で規定されるａ*やｂ*は、それぞれ、Ｌ*の値に応じて適宜選択することができる。ａ*やｂ*としては、例えば、両方とも、−１０〜１０（なかでも−５〜５）の範囲であることが好ましく、特に、両方とも、０又はほぼ０（−２〜２の範囲）であることが好適である。
【００５４】
このような白色層等の反射性層としては、例えば、色材として白系色材を主として含む白色系インク組成物や、色材として銀系色材を主として含む銀色系インク組成物により形成することができる。なお、白系色材や銀系色材としては、顔料、染料などのいずれの色材（着色剤）であってもよいが、顔料を好適に用いることができる。具体的には、白系色材としては、例えば、酸化チタン（ルチル型二酸化チタン、アナターゼ型二酸化チタンなどの二酸化チタン）、酸化亜鉛、酸化アルミニウム、酸化ケイ素、酸化ジルコニウム、酸化マグネシウム、酸化カルシウム、酸化スズ、酸化バリウム、酸化セシウム，酸化イットリウム、炭酸マグネシウム、炭酸カルシウム（軽質炭酸カルシウム、重質炭酸カルシウムなど）、炭酸バリウム、炭酸亜鉛、水酸化アルミニウム、水酸化カルシウム、水酸化マグネシウム、水酸化亜鉛、珪酸アルミニウム、珪酸マグネシウム、珪酸カルシウム、硫酸バリウム、硫酸カルシウム、ステアリン酸バリウム、亜鉛華、硫化亜鉛、タルク、シリカ、アルミナ、クレー、カオリン、燐酸チタン、マイカ、石膏、ホワイトカーボン、珪藻土、ベントナイト、リトポン、ゼオライト、セリサイト、加水ハロイサイト等の無機の白系色材や、アクリル系樹脂粒子、ポリスチレン系樹脂粒子、ポリウレタン系樹脂粒子、アミド系樹脂粒子、ポリカーボネート系樹脂粒子、シリコーン系樹脂粒子、尿素−ホルマリン系樹脂粒子、メラミン系樹脂粒子等の有機の白系色材などが挙げられる。白系色材として、蛍光増白剤を用いることもでき、該蛍光増白剤としては、公知の蛍光増白剤から適宜選択することができる。白系色材は、単独で又は２種以上を組み合わせて用いることができる。
【００５５】
白系色材としては、反射性層が非導電性又は低導電性の反射性層である場合、非導電性又は低導電性の白系色材を用いることが重要である。非導電性又は低導電性の白系色材としては、前記例示の白系色材の中から非導電性又は低導電性のものを適宜選択して用いることができ、特に酸化チタンを好適に用いることができる。
【００５６】
また、銀系色材としては、例えば、銀、アルミニウムなどが挙げられる。銀系色材は、単独で又は２種以上を組み合わせて用いることができる。
【００５７】
反射性層を形成するためのインク組成物（白色系インク組成物など）は、色材の他、必要に応じてバインダー、分散剤や溶剤などを含んでいる。なお、バインダーとしては、例えば、前記遮光性層の項で非導電型インク組成物中に含まれるバインダーとして例示のバインダーなどが挙げられる。
【００５８】
反射性層は、単層、多層のいずれの形態を有していてもよいが、反射性をより一層高める観点から、多層の形態を有していることが好ましい。従って、粘着テープ又はシートは、多層構造の反射性層（特に、多層構造の白色層）を有していることが好ましい。なお、反射性層が多層の形態を有している場合、反射性層の層の数としては、２以上であればよく、例えば、２〜１０の範囲から適宜選択することができ、好ましくは２〜６（さらに好ましくは２〜４、特に２）である。
【００５９】
なお、反射性層が多層の形態を有している場合、粘着テープ又はシートの反射率が６０（％）以上となるように、各層の反射性層の反射率ではなく、多層の形態の反射性層全体での反射率を調整することが重要である。
【００６０】
反射性層の厚さ（反射性層が多層構造の場合は、多層構造の反射性層全体の厚さ）としては、特に制限されず、例えば、５〜１５０μｍ（好ましくは１０〜１００μｍ）の範囲から適宜選択することができる。
【００６１】
本発明では、反射性層は、基材（すなわち、反射性基材）や粘着剤層（すなわち、反射性粘着剤層）であってもよいが、特に基材上に設けられた層［特に、基材と遮光性層との間に設けられた印刷層（反射性印刷層）］であることが好ましい。なお、反射性層が多層の形態を有している場合、多層の形態の反射性層に含まれる層として、反射性基材や反射性粘着剤層が含まれていてもよい。具体的には、反射性層の層構成としては、例えば、１層又は２層以上の反射性印刷層による層構成、反射性基材と、該反射性基材上に形成された１層又は２層以上の反射性印刷層とによる層構成、１層又は２層以上の反射性印刷層と、該反射性印刷層上に形成された反射性粘着剤層とによる層構成、反射性基材と、該反射性基材上に形成された１層又は２層以上の反射性印刷層と、該反射性印刷層上に形成された反射性粘着剤層とによる層構成などが挙げられる。
【００６２】
反射性層の形成方法は、特に制限されず、反射性層の種類や層構成などに応じて、公知の反射性層の形成方法の中から適宜選択することができる。具体的には、反射性層が、例えば、インク組成物により形成され且つ基材上に設けられた反射性印刷層である場合、反射性印刷層の形成方法としては、反射性印刷層を形成するためのインク組成物を、基材上に塗布し、必要に応じて乾燥などを行う方法や、各種印刷法（グラビア印刷法、フレキソ印刷法、オフセット印刷法、凸版印刷法、スクリーン印刷法など）を利用した方法などが挙げられる。また、反射性層がプラスチック材により形成された反射性基材である場合、反射性基材を形成するためのプラスチック組成物を用いて、押出成型、インフレーション成型、カレンダ成型等の成型方法を利用してシート状に成型させる方法などが挙げられる。もちろん、反射性層が、反射性基材を含む多層構造の反射性層である場合、前記方法を組み合わせた方法などを利用することにより、多層構造の反射性層を形成することができる。
【００６３】
なお、反射性層において、銀色層は、銀やアルミニウムなどの銀色系色を呈することが可能な金属成分による蒸着法を利用しても形成することができる。蒸着法としては、減圧蒸着法（真空蒸着法）、物理スパッタリング法、化学スパッタリング法などを採用することができる。
【００６４】
（他の層）
本発明の粘着テープ又はシートは、さらに、他の層を有していてもよい。粘着テープ又はシートが、例えば、遮光性層としての黒色層と、反射性層としての白色層とを有している場合、例えば、黒色層と白色層との間に、黒色および白色以外の色を呈している層（特に、遮光性と、反射性とが、それぞれ、一方の側から他方の側にかけて段階的に変化させて調整させることが可能な反射遮光調整層）を有していてもよい。このように、他の層として、遮光性層と反射性層との間に反射遮光調整層を設けること（すなわち、反射性層、反射遮光調整層、遮光性層をこの順で形成すること）により、粘着テープ又はシートは、遮光性については、遮光性層側から反射性層側にかけて、反射性については、反射性層側から遮光性層側にかけて、段階的に発揮させることができる。
【００６５】
黒色および白色以外の色を呈している層において、黒色および白色以外の色としては、黒色及び白色以外の色であればいずれの色であってもよく、例えば、赤色、青色、黄色、緑色、黄緑色、橙色、紫色、灰色、金色、銀色などが挙げられる。なお、反射遮光調整層としては、銀色を呈している銀色層や灰色を呈している灰色層が好ましい。
【００６６】
（基材）
粘着テープ又はシートにおける基材としては、プラスチック系基材、金属系基材、繊維系基材などのいずれの基材であってもよいが、非導電性又は低導電性や薄さなどの観点から、プラスチック系基材を好適に用いることができる。プラスチック系基材の材質又は素材としては、例えば、ポリエステル（ポリエチレンテレフタレート、ポリエチレンナフタレート、ポリブチレンテレフタレート、ポリブチレンナフタレートなど）、ポリオレフィン（ポリエチレン、ポリプロピレン、エチレン−プロピレン共重合体など）、ポリビニルアルコール、ポリ塩化ビニリデン、ポリ塩化ビニル、塩化ビニル−酢酸ビニル共重合体、ポリ酢酸ビニル、ポリアミド、ポリイミド、セルロース類、フッ素系樹脂、ポリエーテル、ポリスチレン系樹脂（ポリスチレンなど）、ポリカーボネート、ポリエーテルスルホンなどが挙げられる。これらの材質は単独で又は２種以上を組み合わせて用いることができる。
【００６７】
基材は、単層、多層のいずれの形態を有していてもよい。
【００６８】
なお、基材は、遮光性層（遮光性基材）としての黒色層や、反射性層（反射性基材）としての白色層である場合、呈している色に応じた色材（黒系色材や、白系色材など）を含有していてもよい。
【００６９】
また、基材は、遮光性層（遮光性基材）としての黒色層や、反射性層（反射性基材）としての白色層でない場合、透明性を有する基材（「透明基材」と称する場合がある）を好適に用いることができる。
【００７０】
基材中には、必要に応じて、例えば、充填剤、難燃剤、老化防止剤、帯電防止剤、軟化剤、紫外線吸収剤、酸化防止剤、可塑剤、界面活性剤等の公知の添加剤などが含まれていてもよいが、基材として非導電性又は低導電性の基材（非導電型基材）を用いる場合、添加剤としては非導電性又は低導電性の添加剤を用いることが重要である。
【００７１】
基材の厚さとしては、特に制限されず、例えば、１０〜２００μｍ（好ましくは１５〜１３０μｍ）の範囲から適宜選択することができる。
【００７２】
基材の形成方法は、特に制限されず、例えば、基材がプラスチック系基材である場合、プラスチック系基材を構成する樹脂組成物を用いて、押出成型、インフレーション成型、カレンダ成型等の成型方法を利用してシート状に成型させる方法などが挙げられる。
【００７３】
（粘着剤層）
粘着テープ又はシートにおける粘着剤層を形成するための粘着剤としては、特に制限されず、例えば、ウレタン系粘着剤、アクリル系粘着剤、ゴム系粘着剤、シリコーン系粘着剤、ポリエステル系粘着剤、ポリアミド系粘着剤、エポキシ系粘着剤、ビニルアルキルエーテル系粘着剤、フッ素系粘着剤などの公知の粘着剤が挙げられる。粘着剤は、単独で又は２種以上を組み合わせて用いることができる。なお、粘着剤は、いずれの形態を有している粘着剤であってもよく、例えば、エマルジョン型粘着剤、溶剤型粘着剤、熱溶融型粘着剤（ホットメルト型粘着剤）などが挙げられる。
【００７４】
粘着剤としては、アクリル系粘着剤、ゴム系粘着剤を好適に用いることができる。アクリル系粘着剤は、アクリル系重合体を主成分又はベースポリマーとして含んでいる。アクリル系重合体としては、特に制限されないが、主構成単量体成分（モノマー主成分）として、（メタ）アクリル酸アルキルエステル（アクリル酸アルキルエステル、メタクリル酸アルキルエステル）が用いられていることが好ましい。具体的には、（メタ）アクリル酸アルキルエステルとしては、例えば、（メタ）アクリル酸メチル、（メタ）アクリル酸エチル、（メタ）アクリル酸プロピル、（メタ）アクリル酸イソプロピル、（メタ）アクリル酸ブチル、（メタ）アクリル酸イソブチル、（メタ）アクリル酸ｓ−ブチル、（メタ）アクリル酸ｔ−ブチル、（メタ）アクリル酸ペンチル、（メタ）アクリル酸イソアミル、（メタ）アクリル酸ネオペンチル、（メタ）アクリル酸ヘキシル、（メタ）アクリル酸ヘプチル、（メタ）アクリル酸２−エチルヘキシル、（メタ）アクリル酸オクチル、（メタ）アクリル酸イソオクチル、（メタ）アクリル酸ノニル、（メタ）アクリル酸イソノニル、（メタ）アクリル酸デシル、（メタ）アクリル酸イソデシル、（メタ）アクリル酸ウンデシル、（メタ）アクリル酸ドデシルなどが挙げられる。（メタ）アクリル酸アルキルエステルは、単独で又は２種以上組み合わせて用いることができる。
【００７５】
アクリル系重合体を構成するモノマー成分としては、（メタ）アクリル酸アルキルエステルをモノマー主成分としていれば、（メタ）アクリル酸アルキルエステルと共重合が可能な他のモノマー成分（「共重合性モノマー成分」と称する場合がある）が用いられていてもよい。なお、（メタ）アクリル酸アルキルエステルとしては、アクリル系重合体を構成するモノマー成分全量に対して５０（重量％）以上の割合で用いることが好ましい。（メタ）アクリル酸アルキルエステルの割合が、アクリル系重合体を構成するモノマー成分全量に対して５０（重量％）未満であると、アクリル系重合体としての特性（粘着性など）が発現しにくくなる場合がある。
【００７６】
共重合性モノマー成分としては、アクリル系重合体に架橋点を導入させるためや、アクリル系重合体の凝集力を高めるために用いることができる。共重合性モノマー成分は単独で又は２種以上組み合わせて用いることができる。
【００７７】
具体的には、共重合性モノマー成分としては、アクリル系重合体に架橋点を導入させるために、官能基含有モノマー成分（特に、アクリル系重合体に熱架橋する架橋点を導入させるための熱架橋性官能基含有モノマー成分）を用いることができる。このような官能基含有モノマー成分としては、（メタ）アクリル酸アルキルエステルと共重合が可能であり、且つ架橋点となる官能基を有しているモノマー成分であれば特に制限されず、例えば、（メタ）アクリル酸、イタコン酸、クロトン酸、マレイン酸、フマル酸、イソクロトン酸等のカルボキシル基含有モノマー又はその酸無水物（無水マレイン酸、無水イコタン酸など）；（メタ）アクリル酸２−ヒドロキシエチル、（メタ）アクリル酸２−ヒドロキシプロピル、（メタ）アクリル酸２−ヒドロキシブチル等の（メタ）アクリル酸ヒドロキシアルキルの他、ビニルアルコール、アリルアルコールなどの水酸基含有モノマー；（メタ）アクリルアミド、Ｎ，Ｎ−ジメチル（メタ）アクリルアミド、Ｎ−ブチル（メタ）アクリルアミド、Ｎ−メチロール（メタ）アクリルアミド、Ｎ−メチロールプロパン（メタ）アクリルアミド、Ｎ−メトキシメチル（メタ）アクリルアミド、Ｎ−ブトキシメチル（メタ）アクリルアミドなどのアミド系モノマー；（メタ）アクリル酸アミノエチル、（メタ）アクリル酸Ｎ，Ｎ−ジメチルアミノエチル、（メタ）アクリル酸ｔ−ブチルアミノエチルなどのアミノ基含有モノマー；（メタ）アクリル酸グリシジル、（メタ）アクリル酸メチルグリシジルなどのエポキシ基含有モノマー；アクリロニトリル、メタクリロニトリルなどのシアノ含有モノマー；Ｎ−ビニル−２−ピロリドン、Ｎ−メチルビニルピロリドン、Ｎ−ビニルピリジン、Ｎ−ビニルピペリドン、Ｎ−ビニルピリミジン、Ｎ−ビニルピペラジン、Ｎ−ビニルピラジン、Ｎ−ビニルピロール、Ｎ−ビニルイミダゾール、Ｎ−ビニルオキサゾール、Ｎ−ビニルモルホリン、Ｎ−ビニルカプロラクタム、Ｎ−（メタ）アクリロイルモルホリンなどの窒素原子含有環を有するモノマーなどが挙げられる。官能基含有モノマー成分としては、アクリル酸等のカルボキシル基含有モノマー又はその酸無水物を好適に用いることができる。
【００７８】
また、共重合性モノマー成分としては、アクリル系重合体の凝集力を高めるために、他の共重合性モノマー成分を用いることができる。他の共重合性モノマー成分としては、例えば、酢酸ビニル、プロピオン酸ビニルなどのビニルエステル系モノマー；スチレン、置換スチレン（α−メチルスチレン等）、ビニルトルエンなどのスチレン系モノマー；（メタ）アクリル酸シクロアルキルエステル［（メタ）アクリル酸シクロヘキシル、シクロペンチルジ（メタ）アクリレートなど］や、（メタ）アクリル酸ボルニル、（メタ）アクリル酸イソボルニルなどの非芳香族性環含有（メタ）アクリル酸エステル；（メタ）アクリル酸アリールエステル［（メタ）アクリル酸フェニルなど］、（メタ）アクリル酸アリールオキシアルキルエステル［（メタ）アクリル酸フェノキシエチルなど］や、（メタ）アクリル酸アリールアルキルエステル［（メタ）アクリル酸ベンジルエステル］などの芳香族性環含有（メタ）アクリル酸エステル；エチレン、プロピレン、イソプレン、ブタジエン、イソブチレンなどのオレフィン系モノマー；塩化ビニル、塩化ビニリデン；２−（メタ）アクリロイルオキシエチルイソシアネートなどのイソシアネート基含有モノマー；（メタ）アクリル酸メトキシエチル、（メタ）アクリル酸エトキシエチルなどのアルコキシ基含有モノマー；メチルビニルエーテル、エチルビニルエーテルなどのビニルエーテル系モノマーの他、１，６−ヘキサンジオールジ（メタ）アクリレート、エチレングリコールジ（メタ）アクリレート、ジエチレングリコールジ（メタ）アクリレート、トリエチレングリコールジ（メタ）アクリレート、テトラエチレングリコールジ（メタ）アクリレート、（ポリ）エチレングリコールジ（メタ）アクリレート、プロピレングリコールジ（メタ）アクリレート、（ポリ）プロピレングリコールジ（メタ）アクリレート、ネオペンチルグリコールジ（メタ）アクリレート、ペンタエリスリトールジ（メタ）アクリレート、トリメチロールプロパントリ（メタ）アクリレート、ペンタエリスリトールトリ（メタ）アクリレート、ジペンタエリスリトールヘキサ（メタ）アクリレート、グリセリンジ（メタ）アクリレート、エポキシアクリレート、ポリエステルアクリレート、ウレタンアクリレート、ジビニルベンゼン、ブチルジ（メタ）アクリレート、ヘキシルジ（メタ）アクリレートなどの多官能モノマー等が挙げられる。
【００７９】
ゴム系粘着剤としては、天然ゴム、スチレン−イソプレン−スチレンブロック共重合体（ＳＩＳブロック共重合体）、スチレン−ブタジエン−スチレンブロック共重合体（ＳＢＳブロック共重合体）、スチレン−エチレン・ブチレン−スチレンブロック共重合体（ＳＥＢＳブロック共重合体）、スチレン−ブタジエンゴム、ポリブタジエン、ポリイソプレン、ポリイソブチレン、ブチルゴム、クロロプレンゴム、シリコーンゴム、アクリロニトリル−ブタジエンゴム、エチレン−プロピレンターポリマー等のゴム成分をベースポリマーとするゴム系粘着剤などが挙げられる。
【００８０】
なお、粘着剤中には、必要に応じて、例えば、架橋剤、交叉結合剤、粘着付与樹脂、充填剤、難燃剤、老化防止剤、帯電防止剤、軟化剤、紫外線吸収剤、酸化防止剤、可塑剤、界面活性剤等の公知の添加剤などが含まれていてもよいが、粘着剤層として非導電性又は低導電性の粘着剤層（非導電型粘着剤層）を用いる場合、添加剤としては非導電性又は低導電性の添加剤を用いることが重要である。
【００８１】
粘着剤層は、単層、多層のいずれの形態を有していてもよい。
【００８２】
なお、粘着剤層は、遮光性層（遮光性粘着剤層）としての黒色層や、反射性層（反射性粘着剤層）としての白色層である場合、呈している色に応じた色材（黒系色材や、白系色材など）を含有していてもよい。
【００８３】
また、粘着剤層は、遮光性層（遮光性粘着剤層）としての黒色層や、反射性層（反射性粘着剤層）としての白色層でない場合、透明性を有する粘着剤層（「透明粘着剤層」と称する場合がある）を好適に用いることができる。
【００８４】
粘着剤層の厚さとしては、特に制限されず、例えば、２〜１００μｍ（好ましくは５〜８０μｍ）の範囲から適宜選択することができる。
【００８５】
粘着剤層の形成方法は、特に制限されず、例えば、所定の面上に、粘着剤を塗布し、必要に応じて乾燥乃至硬化させる方法や、セパレータ（剥離ライナー）上に、粘着剤を塗布し、必要に応じて乾燥乃至硬化させて粘着剤層を形成した後、該粘着剤層を所定の面上に貼り合わせて転写させる方法などが挙げられる。なお、粘着剤の塗布に際しては、慣用の塗工機（例えば、グラビヤロールコーター、リバースロールコーター、キスロールコーター、ディップロールコーター、バーコーター、ナイフコーター、スプレーコーターなど）を用いることができる。
【００８６】
本発明の粘着テープ又はシートは、前述のように、基材と、基材の少なくとも一方の面に形成された粘着剤層とを有しており、且つ透過率が０．３（％）以下であり、さらに、必要に応じて一方の面の反射率が６０（％）以上である構成を有しており、且つ反射率が６０（％）未満となっている面のうち少なくとも一方の面側の抵抗率が１０12（Ω／□）以上となっている構成を有している。従って、粘着テープ又はシートは、具体的には、例えば、下記の層構成（Ａ１）〜（Ａ７）、（Ｂ１）〜（Ｂ８）、（Ｃ１）〜（Ｃ５）、（Ｄ１）〜（Ｄ９）を有し、且つ反射率が６０（％）未満となっている面のうち少なくとも一方の面側の抵抗率が１０12（Ω／□）以上となっている構成を有している粘着テープ又はシートなどが挙げられる。
層構成（Ａ１）：透明基材／１層又は２層以上の遮光性層／透明粘着剤層の層構成
層構成（Ａ２）：遮光性基材／１層又は２層以上の遮光性層／透明粘着剤層の層構成
層構成（Ａ３）：透明基材／１層又は２層以上の遮光性層／遮光性粘着剤層の層構成
層構成（Ａ４）：遮光性基材／１層又は２層以上の遮光性層／遮光性粘着剤層の層構成
層構成（Ａ５）：１層又は２層以上の遮光性層／透明基材／透明粘着剤層の層構成
層構成（Ａ６）：１層又は２層以上の遮光性層／遮光性基材／透明粘着剤層の層構成
層構成（Ａ７）：層構成（Ａ１）〜（Ａ４）における基材（透明基材または遮光性基材）の表面（露出している側の表面）、又は層構成（Ａ５）〜（Ａ６）における遮光性層の表面（露出している側の表面）に、透明粘着剤層または遮光性粘着剤層が形成された層構成
層構成（Ｂ１）：透明基材／１層又は２層以上の反射性層／１層又は２層以上の遮光性層／透明粘着剤層の層構成
層構成（Ｂ２）：反射性基材／１層又は２層以上の反射性層／１層又は２層以上の遮光性層／透明粘着剤層の層構成
層構成（Ｂ３）：反射性基材／１層又は２層以上の遮光性層／透明粘着剤層の層構成
層構成（Ｂ４）：１層又は２層以上の反射性層／透明基材／１層又は２層以上の遮光性層／透明粘着剤層の層構成
層構成（Ｂ５）：１層又は２層以上の反射性層／遮光性基材／１層又は２層以上の遮光性層／透明粘着剤層の層構成
層構成（Ｂ６）：１層又は２層以上の反射性層／反射性基材／１層又は２層以上の遮光性層／透明粘着剤層の層構成
層構成（Ｂ７）：層構成（Ｂ１）〜（Ｂ３）における基材（透明基材または反射性基材）の表面（露出している側の表面）、又は層構成（Ｂ４）〜（Ｂ６）における反射性層の表面（露出している側の表面）に、透明粘着剤層または反射性粘着剤層が形成された層構成
層構成（Ｂ８）：層構成（Ｂ１）〜（Ｂ６）における透明粘着剤層、又は層構成（Ｂ７）における遮光性層上に形成された側の透明粘着剤層が、遮光性粘着剤層となっている層構成
層構成（Ｃ１）：透明基材／１層又は２層以上の遮光性層／透明基材／透明粘着剤層の層構成
層構成（Ｃ２）：遮光性基材／１層又は２層以上の遮光性層／透明基材／透明粘着剤層の層構成
層構成（Ｃ３）：遮光性基材／１層又は２層以上の遮光性層／遮光性基材／透明粘着剤層の層構成
層構成（Ｃ４）：遮光性基材／１層又は２層以上の遮光性層／遮光性基材／遮光性粘着剤層の層構成
層構成（Ｃ５）：層構成（Ｃ１）〜（Ｃ４）における基材（透明基材または遮光性基材）の表面（露出している側の表面）に、透明粘着剤層または遮光性粘着剤層が形成された層構成
層構成（Ｄ１）：透明基材／１層又は２層以上の反射性層／１層又は２層以上の遮光性層／透明基材／透明粘着剤層の層構成
層構成（Ｄ２）：透明基材／１層又は２層以上の反射性層／１層又は２層以上の遮光性層／遮光性基材／透明粘着剤層の層構成
層構成（Ｄ３）：透明基材／１層又は２層以上の反射性層／１層又は２層以上の遮光性層／遮光性基材／遮光性粘着剤層の層構成
層構成（Ｄ４）：層構成（Ｄ１）〜（Ｄ３）における反射性層上に形成された側の透明基材が、反射性基材となっている層構成
層構成（Ｄ５）：１層又は２層以上の反射性層／透明基材／１層又は２層以上の遮光性層／透明基材／透明粘着剤層の層構成
層構成（Ｄ６）：１層又は２層以上の反射性層／透明基材／１層又は２層以上の遮光性層／遮光性基材／透明粘着剤層の層構成
層構成（Ｄ７）：１層又は２層以上の反射性層／透明基材／１層又は２層以上の遮光性層／遮光性基材／遮光性粘着剤層の層構成
層構成（Ｄ８）：層構成（Ｄ５）〜（Ｄ６）における反射性層と遮光性層との間に形成された側の透明基材が、反射性基材となっている層構成
層構成（Ｄ９）：層構成（Ｄ１）〜（Ｄ４）における基材（透明基材または反射性基材）の表面（露出している側の表面）に、透明粘着剤層または反射性粘着剤層が形成された層構成
【００８７】
このように、粘着テープ又はシートは、基材の片面にのみ粘着剤層が形成された構成を有していてもよく、基材の両面に粘着剤層が形成された構成を有していてもよい。また、粘着テープ又はシートは、シート状のものが積層された形態を有していてもよく、ロール状に巻回された形態を有していてもよい。
【００８８】
なお、粘着テープ又はシートにおいて、粘着剤層（透明粘着剤層、遮光性粘着剤層、反射性粘着剤層など）の表面は、公知のセパレータ（剥離ライナー）により保護されていてもよい。また、粘着テープ又はシートが、基材の片面にのみ粘着剤層が形成された構成を有している場合、例えば、基材の表面（背面）に、公知の剥離処理剤（シリコーン系剥離処理剤など）による剥離処理層を形成し、該剥離処理層と粘着剤層とが接触する形態でロール状に巻回させることにより、粘着剤層の表面を保護してもよい。
【００８９】
本発明の粘着テープ又はシートは、透過率が０．３（％）以下であるので、遮光性を有する粘着テープ又はシート（遮光性粘着テープ又はシート）として好適に利用することができ、特に、透過率が０．３（％）以下であり且つ一方の面の反射率が６０％以上である場合、反射性および遮光性を有する粘着テープ又はシート（反射遮光性粘着テープ又はシート）として好適に利用することができる。
【００９０】
従って、本発明の粘着テープ又はシートは、いわゆる「携帯電話」や、いわゆる「ＰＤＡ」等で用いられている液晶表示装置（ＬＣＤ）（特に、小型の液晶表示装置）などにおける液晶表示モジュールユニットと、バックライトユニットとの固定に用いられる遮光性粘着テープ又はシート（特に、一方の面の反射率が６０％以上となっている場合は、反射遮光性粘着テープ又はシート）として、有用である。
【００９１】
また、本発明の液晶表示装置は、液晶表示モジュールユニットと、バックライトユニットとを有しており、液晶表示モジュールユニットと、バックライトユニットとが、前記粘着テープ又はシート［すなわち、基材の少なくとも一方の面に粘着剤層を有しており、且つ透過率が０．３（％）以下であり、さらに、少なくとも一方の面の反射率が６０（％）未満となっており、且つ反射率が６０（％）未満となっている面のうち少なくとも一方の面側の抵抗率が１０12（Ω／□）以上である粘着テープ又はシート］により固定された構成を有している。なお、前記粘着テープ又はシートが、一方の面の反射率が６０（％）未満であり、他方の面の反射率が６０（％）以上である場合、反射率が６０（％）未満となっている側の面が液晶表示モジュールユニット側に位置し、反射率が６０（％）以上となっている側の面がバックライトユニット側に位置していてもよく、反射率が６０（％）未満となっている側の面がバックライトユニット側に位置し、反射率が６０（％）以上となっている側の面が液晶表示モジュールユニット側に位置していてもよい。
【実施例】
【００９２】
以下に、実施例に基づいて本発明をより詳細に説明するが、本発明はこれらの実施例により限定されるものではない。なお、実施例において、抵抗率（Ω）、透過率（％）、反射率（％）や、Ｌ*ａ*ｂ*表色系で規定されるＬ*、ａ*、ｂ*は、それぞれ、以下の測定方法により求めた。
【００９３】
（抵抗率の測定方法）
日置電機株式会社製の絶縁抵抗試験器（型番「３１５４」、測定用プローブ：「９１８５測定プローブ」）を用いて、室温（２０〜２５℃）の条件下、電圧：１００Ｖ、電極間距離：１００ｍｍの条件で、電極の先端が、黒色層（４層の黒色層）側の粘着剤層を貫通して、粘着剤層と接する形態で設けられている黒色層又は基材に当たる程度の力で、粘着テープ又はシートにおける黒色層又は基材側の粘着剤層の面に電極の先端を押し当てて、電極の先端を黒色層又は基材に少なくとも接触させ、そのまま６０秒間静置した後、測定値（抵抗値）を読み取り、抵抗率（Ω／□）を求める。
【００９４】
（透過率の測定方法）
日立製作所製の分光光度計（装置名「Ｕ４１００型分光光度計」）を用いて、波長が５５０ｎｍの光を粘着テープ又はシートの一方の面側から照射して、他方の面側に透過した光の強度を測定することにより、透過率（％）を求める。
【００９５】
（反射率の測定方法）
島津製作所製の分光光度計（装置名「ＭＰＳ−２０００」）を用いて、波長が５５０ｎｍの光を粘着テープ又はシートにおける白色の基材（実施例１〜２や比較例２）側の面に照射して、前記光を照射した面で反射した光の強度を測定することにより、反射率（％）を求める。
【００９６】
（Ｌ*、ａ*、ｂ*の測定方法）
ミノルタ社製の色彩色差計（装置名「ＣＲ−２００」）を用いて、Ｌ*ａ*ｂ*表色系で規定されるＬ*、ａ*、ｂ*を測定する。
【００９７】
（実施例１）
基材として商品名「白ＰＥＴ♯３８ＺＥタイプ」（中本パックス株式会社製）を用いた。該商品名「白ＰＥＴ♯３８ＺＥタイプ」（中本パックス株式会社製）は、厚さが３８μｍの白色の基材（ポリエチレンテレフタレートフィルム）の一方の面に、白色色材として酸化チタンを含む白色系インク組成物を用いて、グラビア印刷法を利用して１回印刷を行う（単層塗りする）ことにより、単層の形態を有している白色層（厚み：２μｍ）が形成され、該白色層上に、シアン系色材、マゼンダ系色材およびイエロー系色材を含む混合インク組成物を用いて、グラビア印刷法を利用して４回印刷を行う（４層塗りする）ことにより、４層の形態を有している黒色層（黒色層の全体の厚み：７μｍ）が形成された構成（すなわち、白色の基材／白色層／４層の黒色層の層構成）を有している。
【００９８】
商品名「白ＰＥＴ♯３８ＺＥタイプ」（中本パックス株式会社製）の黒色層上に、アクリル系粘着剤を塗布し、乾燥して、厚みが２０μｍの透明な粘着剤層を形成した後、該粘着剤層上に、一方の面がシリコーン系剥離処理剤により剥離処理が施された構成を有しているセパレータを重ね合わせ、さらに、白色の基材の露出している面上に、前記と同様のアクリル系粘着剤を塗布し、乾燥して、厚みが２０μｍの透明な粘着剤層を形成した後、該粘着剤層上に、一方の面がシリコーン系剥離処理剤により剥離処理が施された構成を有しているセパレータを重ね合わせて、透明粘着剤層／白色の基材／白色層／４層の黒色層／透明粘着剤層の層構成を有する両面粘着テープ又はシートを得た。
【００９９】
前記両面粘着テープ又はシートの黒色層側の面側の表面抵抗率を、前記の（表面抵抗率の方法）により測定したところ、５×１０12（Ω／□）であった。また、両面粘着テープ又はシートの透過率を、前記の（透過率の測定方法）により測定したところ、０．０３％であった。さらに、両面粘着テープ又はシートの黒色層側の面について、前記の（Ｌ*、ａ*、ｂ*の測定方法）により、Ｌ*ａ*ｂ*表色系で規定されるＬ*、ａ*、ｂ*を測定したところ、Ｌ*は２４であり、ａ*は０．２３であり、ｂ*は０．８０であった。
【０１００】
従って、実施例１に係る両面粘着テープ又はシートにおいて、黒色層側の面（反射率が６０％未満となっている面）側の抵抗率（表面抵抗率）は１×１０12（Ω／□）以上となっており、黒色層側の面または黒色層は非導電性又は低導電性を有している。
【０１０１】
さらにまた、両面粘着テープ又はシートの白色の基材側の面の反射率を、前記の（反射率の測定方法）により測定したところ、８５％であった。また、両面粘着テープ又はシートの白色の基材側の面について、Ｌ*ａ*ｂ*表色系で規定されるＬ*、ａ*、ｂ*を、前記と同様にして測定したところ、Ｌ*は９２．７であり、ａ*は−０．６であり、ｂ*は−０．９であった。
【０１０２】
なお、実施例１に係る両面粘着テープ又はシートにおいて、白色の基材側の面（反射率が６０％以上となっている面）側の抵抗率（表面抵抗率）も１×１０12（Ω／□）以上となっており、白色の基材側の面は非導電性又は低導電性を有している。
【０１０３】
（実施例２）
実施例１と同様の商品名「白ＰＥＴ♯３８ＺＥタイプ」（中本パックス株式会社製）の黒色層上に、透明なポリエチレンテレフタレートフィルムを積層させて、白色の基材／白色層／４層の黒色層／透明基材の層構成を有している基材を作製し、前記透明基材上に、実施例１と同様のアクリル系粘着剤を塗布し、乾燥して、厚みが２０μｍの透明な粘着剤層を形成した後、該粘着剤層上に、一方の面がシリコーン系剥離処理剤により剥離処理が施された構成を有しているセパレータを重ね合わせ、さらに、白色の基材の露出している面上に、前記と同様のアクリル系粘着剤を塗布し、乾燥して、厚みが２０μｍの透明な粘着剤層を形成した後、該粘着剤層上に、一方の面がシリコーン系剥離処理剤により剥離処理が施された構成を有しているセパレータを重ね合わせて、透明粘着剤層／白色の基材／白色層／４層の黒色層／透明基材／透明粘着剤層の層構成を有する両面粘着テープ又はシートを得た。
【０１０４】
実施例２に係る両面粘着テープ又はシートについて、黒色層側の面側の表面抵抗率を、実施例１と同様にして測定したところ、５×１０13（Ω／□）であり、透過率を、実施例１と同様にして測定したところ、０．０３％であった。また、両面粘着テープ又はシートの黒色層側の面について、Ｌ*ａ*ｂ*表色系で規定されるＬ*、ａ*、ｂ*を、実施例１と同様にして測定したところ、Ｌ*は２４であり、ａ*は０．２３であり、ｂ*は０．８０であった。
【０１０５】
従って、実施例２に係る両面粘着テープ又はシートにおいて、黒色層側の面（反射率が６０％未満となっている面）側の抵抗率（表面抵抗率）は１×１０12（Ω／□）以上となっており、黒色層側の面は非導電性又は低導電性を有している。
【０１０６】
さらに、両面粘着テープ又はシートの白色の基材側の面の反射率を、実施例１と同様にして測定したところ、８５％であり、また、両面粘着テープ又はシートの白色の基材側の面について、Ｌ*ａ*ｂ*表色系で規定されるＬ*、ａ*、ｂ*を、前記と同様にして測定したところ、Ｌ*は９２．７であり、ａ*は−０．６であり、ｂ*は−０．９であった。
【０１０７】
なお、実施例２に係る両面粘着テープ又はシートにおいて、白色の基材側の面（反射率が６０％以上となっている面）側の抵抗率（表面抵抗率）も１×１０12（Ω／□）以上となっており、白色の基材側の面は非導電性又は低導電性を有している。
【０１０８】
（比較例１）
厚さが３８μｍの白色の基材（ポリエチレンテレフタレートフィルム）の一方の面に、白色色材として酸化チタンを含む白色系インク組成物を用いて、グラビア印刷法を利用して１回印刷を行う（単層塗りする）ことにより、単層の形態を有している白色層（厚み：２μｍ）が形成され、該白色層上に、黒色色材としてカーボンブラックを含む黒色系インク組成物（商品名「ＮＢ−３００」大日精化工業社製）を用いて、グラビア印刷法を利用して４回印刷を行う（４層塗りする）ことにより、４層の形態を有している黒色層（黒色層の全体の厚み：７μｍ）が形成された構成（すなわち、白色の基材／白色層／４層の黒色層の層構成）を有している基材（「カーボンブラック層含有基材」と称する場合がある）を作製した。
【０１０９】
商品名「白ＰＥＴ♯３８ＺＥタイプ」（中本パックス株式会社製）に代えて、前記のカーボンブラック層含有基材を用いたこと以外は、実施例１と同様にして、透明粘着剤層／白色の基材／白色層／４層の黒色層／透明粘着剤層の層構成を有する両面粘着テープ又はシートを得た。
【０１１０】
前記両面粘着テープ又はシートの黒色層側の面側の表面抵抗率を、実施例１と同様にして測定したところ、５×１０7（Ω／□）であった。また、両面粘着テープ又はシートの透過率を、実施例１と同様にして測定したところ、０．０３％であった。さらに、両面粘着テープ又はシートの黒色層側の面について、Ｌ*ａ*ｂ*表色系で規定されるＬ*、ａ*、ｂ*を、実施例１と同様にして測定したところ、Ｌ*は２８．７であり、ａ*は０．５５であり、ｂ*は１．７７であった。
【０１１１】
従って、比較例１に係る両面粘着テープ又はシートにおいて、黒色層は、黒系色材としてカーボンブラックが用いられた黒色系インク組成物により形成され、黒色層側の面（反射率が６０％未満となっている面）側の抵抗率（表面抵抗率）は５×１０7（Ω／□）［１×１０12（Ω／□）未満］となっており、黒色層側の面または黒色層は非導電性又は低導電性を有しておらず、導電性を有している。